(57)【要約】【課題】排ガス浄化性能を維持しながら、アイソスタティック強度の向上を図ることができる六角セルハニカム構造体を提供すること。【解決手段】六角セルハニカム構造体１は、六角形格子状のセル壁２に囲まれた六角形状の多数のセル３と、外周側面を覆う筒状の外周壁４とを有する。セル壁２は、基本セル壁２１と基本セル壁２１よりも強度が高い強化セル壁２２とを有する。強化セル壁２２を含む強度強化領域５は、六角セルハニカム構造体１の径方向断面において、略直線状に配置されており、かつ、その両端が外周壁４に接触している。【選択図】図３
2007275873.tif 000002
【特許請求の範囲】
【請求項１】
六角形格子状のセル壁に囲まれた六角形状の多数のセルと、外周側面を覆う筒状の外周壁とを有する六角セルハニカム構造体において、
上記セル壁は、基本セル壁と該基本セル壁よりも強度が高い強化セル壁とを有し、
該強化セル壁を含む強度強化領域は、上記六角セルハニカム構造体の径方向断面において、略直線状に配置されており、かつ、その両端が上記外周壁に接触していることを特徴とする六角セルハニカム構造体。
【請求項２】
請求項１において、上記強度強化領域は、複数設けられていることを特徴とする六角セルハニカム構造体。
【請求項３】
請求項１又は２において、上記強度強化領域は、上記六角セルハニカム構造体の径方向断面の中心に対して、点対称に配置されていることを特徴とする六角セルハニカム構造体。
【請求項４】
請求項１〜３のいずれか１項において、上記強度強化領域は、上記六角セルハニカム構造体の径方向断面の中心を通るように配置されていることを特徴とする六角セルハニカム構造体。
【請求項５】
請求項１〜４のいずれか１項において、上記強度強化領域は、上記六角セルハニカム構造体の径方向断面において、少なくとも一部が上記外周壁に内接する多角形を呈するように配置されていることを特徴とする六角セルハニカム構造体。
【請求項６】
請求項１〜５のいずれか１項において、上記強度強化領域における上記強化セル壁の厚みは、上記基本セル壁の厚みよりも大きいことを特徴とする六角セルハニカム構造体。
【請求項７】
請求項６において、上記強化セル壁の厚みは、上記基本セル壁の厚みの１．３〜１．８倍であることを特徴とする六角セルハニカム構造体。
【請求項８】
請求項１〜７のいずれか１項において、六角形状の上記各セルは、上記セル壁がなす６つの内角部を有しており、上記強化セル壁のみが合流する各交点部分を囲む３つの上記内角部には、略円弧状を呈するＲ角部が設けられていることを特徴とする六角セルハニカム構造体。
【請求項９】
請求項８において、さらに、上記強化セル壁と上記基本セル壁とが合流する各交点部分を囲む３つの上記内角部にも、上記Ｒ角部が設けられていることを特徴とする六角セルハニカム構造体。
【請求項１０】
請求項８又は９において、上記Ｒ角部の曲率半径は、０．１５〜０．４ｍｍであることを特徴とする六角セルハニカム構造体。
【請求項１１】
請求項８又は９において、上記Ｒ角部の曲率半径は、０．２〜０．３５ｍｍであることを特徴とする六角セルハニカム構造体。
【請求項１２】
請求項１〜１１のいずれか１項において、上記強度強化領域の最大幅は、１〜５ｍｍであることを特徴とする六角セルハニカム構造体。
【請求項１３】
請求項１〜１２のいずれか１項において、上記外周壁の厚みは、０．２〜０．６ｍｍであることを特徴とする六角セルハニカム構造体。
【請求項１４】
請求項１〜１３のいずれか１項において、上記基本セル壁の厚みは、５０〜１２５μｍであることを特徴とする六角セルハニカム構造体。
【発明の詳細な説明】
【技術分野】
【０００１】
本発明は、六角形格子状のセル壁に囲まれた六角形状のセルを多数設けてなる六角セルハニカム構造体に関する。
【背景技術】
【０００２】
自動車の排ガス浄化用基材として、従来から高耐熱衝撃性を有するセラミックス材料を主成分とし、セル壁を格子状に設けて多数のセルと外周側面を覆う筒状の外周壁とを有するハニカム構造体が知られている。このハニカム構造体は、格子状に設けたセル壁の表面に触媒成分を担持させて用いられる。
【０００３】
ハニカム構造体は、三角形、四角形、六角形等のセル形状を有するものがある。セル形状を六角形としたハニカム構造体（以下、六角セルハニカム構造体という）は、セル形状が三角形や四角形のものよりも、触媒をセル壁に均一な厚さに担持させることが容易であり、圧力損失を低減することができる。また、過剰量の触媒担持を抑制することができるため、全体の軽量化を実現することができる。そのため、近年、排ガス浄化性能の点から、特に上記六角セルハニカム構造体が注目されている。
【０００４】
ところが、優れた排ガス浄化性能を有する六角セルハニカム構造体は、他のセル形状のものに比べてアイソスタティック強度が低いという問題がある。特に、自動車の排ガス浄化用基材として用いる場合、アイソスタティック強度が不充分な場合には、排気管への圧入（キャニング）時や車輌組上げ時における振動衝撃によって欠け、割れ等の不具合が生じるおそれがある。
【０００５】
上記の問題を解決する方法として、六角セルハニカム構造体において、外周壁に対してある特定の距離（範囲）のセル壁の厚みを大きくして、強度を向上させる方法がある（特許文献１参照）。
しかしながら、セル壁の厚みを大きくした部分において、圧力損失が増加したり、セル壁に担持させた触媒を早期に暖気する性能（触媒早期暖気性能）が低下したりすることにより、六角セルハニカム構造体全体の排ガス浄化性能が低下するおそれがある。
【０００６】
また、上記以外にも、ハニカム構造体の強度を向上させる方法としては、セル壁及び外周壁の厚みを変化させたり、特定の範囲に設定したりする方法（特許文献２、３参照）や、セル壁の交点及びセル壁と外周壁との交点の曲率半径を特定の範囲に設定する方法がある（特許文献４参照）。また、ハニカム構造体の外周部のセル形状を様々に変化させたり、外周部のセルに補強リブを形成したりする方法がある（特許文献２参照）。また、外周壁に対して特定の範囲のセルを栓材によって閉塞する方法がある（特許文献５参照）。
しかしながら、いずれの場合にも、ハニカム構造体の強度の向上、強度と性能（例えば、排ガス浄化性能）とのバランス等において充分とは言えない。
【０００７】
そのため、優れた排ガス浄化性能を維持しながら、アイソスタティック強度を向上させることができる六角セルハニカム構造体が求められている
【０００８】
【特許文献１】特開昭５５−１５５７４１号公報
【特許文献２】特開平１１−２７０３３４号公報
【特許文献３】特開平１１−２７７６５３号公報
【特許文献４】特開２００２−４６１１７号公報
【特許文献５】特開２００４−１５４７６８号公報
【発明の開示】
【発明が解決しようとする課題】
【０００９】
本発明は、かかる従来の問題に鑑みてなされたもので、排ガス浄化性能を維持しながら、アイソスタティック強度の向上を図ることができる六角セルハニカム構造体を提供しようとするものである。
【課題を解決するための手段】
【００１０】
本発明は、六角形格子状のセル壁に囲まれた六角形状の多数のセルと、外周側面を覆う筒状の外周壁とを有する六角セルハニカム構造体において、
上記セル壁は、基本セル壁と該基本セル壁よりも強度が高い強化セル壁とを有し、
該強化セル壁を含む強度強化領域は、上記六角セルハニカム構造体の径方向断面において、略直線状に配置されており、かつ、その両端が上記外周壁に接触していることを特徴とする六角セルハニカム構造体にある（請求項１）。
【００１１】
本発明の六角セルハニカム構造体は、上記基本セルよりも強度が高い上記強化セル壁を含む強度強化領域を有している。そして、この強度強化領域は、上記六角セルハニカム構造体の径方向断面において、略直線状に配置されており、かつ、その両端が上記外周壁に接触するように形成されている。すなわち、強度が高い上記強化セル壁によって構成された上記強度強化領域は、上記外周壁における任意の２点間を橋渡しするように形成されている。そのため、上記六角セルハニカム構造体において上記外周壁に応力が作用した場合に、上記強度強化領域は、上記外周壁に対して梁としての役割を果たし、作用する応力を分散・緩和させることができる。それ故、上記六角セルハニカム構造体のアイソスタティック強度を向上させることができる。
【００１２】
また、上記強度強化領域は、上述のごとく、略直線状に配置されている。すなわち、全体又は特定の大きな範囲において強度が高い上記強化セル壁を形成するのではなく、略直線状という小さく限られた部分のみにおいて上記強化セル壁を形成することにより、上記六角セルハニカム構造体のアイソスタティック強度を向上させている。そのため、例えば厚みを大きくすることによって上記強化セル壁の強度を高くした場合に、上記強度強化領域において圧力損失の増加や触媒早期暖気性能の低下が生じても、上記六角ハニカム構造体全体の排ガス浄化性能に及ぼす影響は非常に小さい。したがって、上記六角セルハニカム構造体が有する排ガス浄化性能を充分に維持することができる。
【００１３】
このように、本発明の六角セルハニカム構造体は、上述した強度強化領域が形成されていることにより、排ガス浄化性能を維持しながら、アイソスタティック強度を向上させることができる。
【発明を実施するための最良の形態】
【００１４】
本発明においては、上記六角セルハニカム構造体の径方向断面とは、上記六角セルハニカム構造体の軸方向に直交する断面のことである。
【００１５】
また、上記強度強化領域は、複数設けられていることが好ましい（請求項２）。
この場合には、上記六角セルハニカム構造体のアイソスタティック強度をさらに向上させることができる。
【００１６】
また、上記強度強化領域は、上記六角セルハニカム構造体の径方向断面の中心に対して点対称に配置されていることが好ましい（請求項３）。
この場合には、上記六角セルハニカム構造体のアイソスタティック強度を全体的にバランスよく、効果的に向上させることができる。
【００１７】
また、上記強度強化領域は、上記六角セルハニカム構造体の径方向断面の中心を通るように配置されていることが好ましい（請求項４）。
この場合には、上記六角セルハニカム構造体のアイソスタティック強度を充分かつ確実に向上させることができる。
【００１８】
また、上記強度強化領域は、上記六角セルハニカム構造体の径方向断面において、少なくとも一部が上記外周壁に内接する多角形を呈するように配置されていることが好ましい（請求項５）。
この場合には、上記強度強化領域は、上記外周壁全体に対して梁としての効果を発揮することができる。そのため、上記六角セルハニカム構造体のアイソスタティック強度を全体的にバランスよく、充分に向上させることができる。
【００１９】
また、上記強度強化領域における上記強化セル壁の厚みは、上記基本セル壁の厚みよりも大きいことが好ましい（請求項６）。
この場合には、上記強化セル壁を含む上記強度強化領域は、上記基本セル壁が存在する領域に比べて、強度を確実に向上させることができる。
【００２０】
また、上記強化セル壁の厚みは、上記基本セル壁の厚みの１．３〜１．８倍であることが好ましい（請求項７）。
上記強化セル壁の厚みが上記基本セル壁の厚みの１．３倍未満の場合には、上記強度強化領域の強度を充分に向上させることができないおそれがある。一方、１．８倍を超える場合には、上記強化セル壁の厚みが大きくなるため、上記強度強化領域の圧力損失が大きくなるおそれがある。また、上記強化セル壁の重量の増加によって、触媒早期暖気性能が低下するおそれがある。そして、これらにより、上記六角セルハニカム構造体全体の排ガス浄化性能が低下するおそれがある。
【００２１】
また、六角形状の上記各セルは、上記セル壁がなす６つの内角部を有しており、上記強化セル壁のみが合流する各交点部分を囲む３つの上記内角部には、略円弧状を呈するＲ角部が設けられていることが好ましい（請求項８）。
すなわち、上記強化セル壁に囲まれて形成された１つの六角形状の上記セルに着目して見た場合、６つの上記内角部のうち、上記強化セル壁のみが合流する交点部分に形成された上記内角部は４つ存在し、この４つの上記内角部に上記Ｒ角部が設けられていることが好ましい。
この場合には、上記強化セル壁の強度を向上させることができる。これにより、上記強化セル壁を連ねてなる上記強度強化領域は、上記基本セル壁が存在する領域に比べて、強度を充分かつ確実に向上させることができる。
【００２２】
また、さらに、上記強化セル壁と上記基本セル壁とが合流する各交点部分を囲む３つの上記内角部にも、上記Ｒ角部が設けられていることが好ましい（請求項９）。
すなわち、上記強化セル壁に囲まれて形成された１つの六角形状の上記セルに着目して見た場合、６つの上記内角部のうち、上記強化セル壁と上記基本セル壁とが合流する交点部分に形成された上記内角部は２つ存在し、この２つの上記内角部にも上記Ｒ角部が設けられており、６つの上記内角部全てに上記Ｒ角部が設けられていることが好ましい。
この場合には、上記強化セル壁の強度をさらに向上させることができる。これにより、上記強度強化領域の強度をより一層向上させることができる。
【００２３】
また、上記Ｒ角部の曲率半径は、０．１５〜０．４ｍｍであることが好ましい（請求項１０）。また、上記Ｒ角部の曲率半径は、０．２〜０．３５ｍｍであることがより好ましい（請求項１１）。
上記Ｒ角部の曲率半径が０．１５ｍｍ未満の場合には、上記強化セル壁の強度を充分に向上させることができないおそれがある。そのため、上記強度強化領域の強度を充分に向上させることができないおそれがある。一方、０．４ｍｍを超える場合には、上記Ｒ角部における上記セル壁の厚みが大きくなるため、上記強度強化領域の圧力損失が大きくなるおそれがある。また、上記強化セル壁の重量の増加によって、触媒早期暖気性能が低下するおそれがある。そして、これらにより、上記六角セルハニカム構造体全体の排ガス浄化性能が低下するおそれがある。したがって、より好ましくは、上記Ｒ角部の曲率半径は０．２〜０．３５ｍｍがよい。
【００２４】
また、上記強度強化領域の最大幅は、１〜５ｍｍであることが好ましい（請求項１２）。
上記強度強化領域の最大幅が１ｍｍ未満の場合には、上記強度強化領域は、上記外周壁に対して梁としての効果を充分に発揮することができないおそれがある。そのため、上記六角セルハニカム構造体のアイソスタティック強度を充分に向上させることができないおそれがある。一方、５ｍｍを超える場合には、例えば厚みを大きくすることによって上記強化セル壁の強度を向上させた場合に、その部分に圧力損失の増加や触媒早期暖気性能の低下が生じ、上記六角セルハニカム構造体全体の排ガス浄化性能が低下するおそれがある。
なお、上記強度強化領域の最大幅とは、上記六角セルハニカム構造体の径方向断面において、上記強化セル壁が含まれている領域の最大幅のことである。
【００２５】
また、上記外周壁の厚みは、０．２〜０．６ｍｍであることが好ましい（請求項１３）。
上記外周壁の厚みが０．２ｍｍ未満の場合には、上記外周壁自身の強度を充分に確保することができず、上記六角セルハニカム構造体のアイソスタティック強度が低下するおそれや、製品を搬送中に欠け等を生じるおそれがある。一方、０．６ｍｍを超える場合には、上記外周壁の内外の温度差が大きくなり、耐熱衝撃性が低下するおそれがある。
【００２６】
また、上記基本セル壁の厚みは、５０〜１２５μｍであることが好ましい（請求項１４）。
上記基本セル壁の厚みが５０μｍ未満の場合には、上記基本セル壁自身の強度を充分に確保することができず、上記六角セルハニカム構造体のアイソスタティック強度が低下するおそれがある。一方、１２５μｍを超える場合には、上記六角セルハニカム構造体の圧力損失が大きくなるおそれがある。また、上記基本セル壁の重量の増加によって、触媒早期暖気性能が低下するおそれがある。そして、これらにより、上記六角セルハニカム構造体全体の排ガス浄化性能が低下するおそれがある。
【実施例】
【００２７】
（実施例１）
本発明の実施例にかかる六角セルハニカム構造体について、図１〜図４を用いて説明する。
本例の六角セルハニカム構造体１は、図１〜図４に示すごとく、六角形格子状のセル壁２に囲まれた六角形状の多数のセル３と、外周側面を覆う筒状の外周壁４とを有する。
セル壁２は、基本セル壁２１と基本セル壁２１よりも強度が高い強化セル壁２２とを有し、強化セル壁２２を含む強度強化領域５は、六角セルハニカム構造体１の径方向断面において、略直線状に配置されており、かつ、その両端が外周壁４に接触している。
以下、これを詳説する。
【００２８】
本例の六角セルハニカム構造体１は、図１に示すごとく、自動車の排ガス浄化用基材として用いられるものである。また、六角セルハニカム構造体１は、コーディエライトを主成分とするセラミックス材料よりなり、その寸法は、外径１０３ｍｍ、長さ１３０ｍｍである。
【００２９】
また、同図に示すごとく、六角セルハニカム構造体１は、外周側面を筒状の外周壁４により覆われている。また、外周壁４の内部は、六角形格子状に配設されたセル壁２と、セル壁２によって区画されている多数の六角形状のセル３とによって構成されている。なお、外周壁４の厚みは０．４ｍｍである。
【００３０】
また、図２に示すごとく、セル壁２は、基本セル壁２１と強化セル壁２２とを有している。強化セル壁２２は、基本セル壁２１よりも厚みが大きく、強度が高い。なお、本例の基本セル壁２１の厚みａは９０μｍ、強化セル壁２２の厚みｂは１１７μｍである。したがって、強化セル壁２２の厚みは、基本セル壁２１の厚みの１．３倍である。また、セルピッチｃは１．１１ｍｍである。
【００３１】
また、同図に示すごとく、六角セルハニカム構造体１は、径方向断面において、強化セル壁２２を含んで構成された強度強化領域５を有している。強化セル壁２２を含む強度強化領域５は、基本セル壁２１が存在する領域に比べて高い強度を有する。本例の強度強化領域５の最大幅Ａは１．４２ｍｍである。なお、六角セルハニカム構造体１の径方向断面とは、軸方向に直交する断面のことである。また、強度強化領域５の最大幅Ａとは、強化セル壁２２が含まれる領域の最大幅のことである。
【００３２】
また、図３、図４に示すごとく、六角セルハニカム構造体１全体において、強度強化領域５は、複数設けられており、それぞれが略直線状に配置されている。また、強度強化領域５の両端は、外周壁４に接触している。つまり、外周壁４における任意の２点間を橋渡しするように強度強化領域５が設けられている。
【００３３】
また、同図に示すごとく、複数の強度強化領域５は、径方向断面において、外周壁４に内接する多角形を呈するように配置されている。すなわち、本例の強度強化領域５は、外周壁４に内接する六角形を呈するように配置されている。また、強度強化領域５は、径方向断面の中心１１に対して、点対称に設けられている。
なお、図４は、六角セルハニカム構造体１の径方向断面における強度強化領域５の配設形状を明確にするために、外周壁４及び強度強化領域５のみを図示したものである。
【００３４】
次に、本例の六角セルハニカム構造体１の製造方法について、簡単に説明する。
六角セルハニカム構造体１を製造するに当たっては、製造工程そのものは従来と同様の工程を採用することができる。すなわち、六角セルハニカム構造体１を構成するコーディエライト原料をハニカム状に成形体として押出成形すると共に所定の長さに切断し、その成形体を乾燥・焼成させる。以上により、六角セルハニカム構造体１が得られる。
【００３５】
ここで、本例の六角セルハニカム構造体１に特有のこととしては、上記押出成形時の金型として、基本セル壁２１及び強化セル壁２２の配設形状に対応する形状のスリット溝を設けた押出成形用金型（図示略）を用いることである。なお、上記スリット溝は、放電加工、レーザー加工等の方法により形成することができる。
【００３６】
次に、本例の六角セルハニカム構造体１（試料Ｅ１）の強度特性を評価すべく、アイソスタティック強度を測定した。
比較のために、強化セル壁２２を含む強度強化領域５を形成しないで、すべてのセル壁２を基本セル壁２１で構成した比較用の六角セルハニカム構造体（試料Ｃ１）を準備し、同様の評価を行った。
【００３７】
アイソスタティック強度の測定は、六角セルハニカム構造体の両端面にアルミ板をあて、外周をゴムチューブにて包み、チューブの端をテープでシールし、測定試料とする。そして、この試料を水圧容器内にいれ、水を導入し圧力を増加させて破壊時の圧力をアイソスタティック強度とした。
【００３８】
アイソスタティック強度の測定結果を図５に示す。図５から知られるように、従来品である試料Ｃ１のアイソスタティック強度は約１ＭＰａ前後であるのに対して、本発明品である試料Ｅ１のアイソスタティック強度は約３．５ＭＰａ前後である。すなわち、本発明品は、従来品に比べて約３倍前後のアイソスタティック強度を示している。
【００３９】
次に、上記の結果から、本例の六角セルハニカム構造体１（試料Ｅ１）の作用効果を説明する。
本例の六角セルハニカム構造体１は、基本セル壁２１よりも厚みが大きく、強度が高い強化セル壁２２によって構成された複数の強度強化領域５が、外周壁４における任意の２点間を橋渡しするように形成されている。そのため、六角セルハニカム構造体１において外周壁４に応力が作用した場合に、強度強化領域５は、外周壁４に対して梁としての役割を果たし、作用する応力を分散・緩和させることができる。それ故、本例の六角セルハニカム構造体１は、従来に比べてアイソスタティック強度が高いものとなる。
【００４０】
また、強度強化領域５は、略直線状に配置されている。すなわち、全体又は特定の大きな範囲において強度が高い強化セル壁２２を形成するのではなく、略直線状という小さく限られた部分のみにおいて強化セル壁２２を形成することにより、六角セルハニカム構造体１のアイソスタティック強度を向上させている。そのため、強度強化領域５において圧力損失の増加や触媒早期暖気性能の低下が生じても、六角ハニカム構造体１全体の排ガス浄化性能に及ぼす影響は非常に小さい。したがって、六角セルハニカム構造体１が有する排ガス浄化性能を充分に維持することができる。
【００４１】
また、本例では、強度強化領域５は、径方向断面の中心１１に対して、点対称に配置されている。そのため、六角セルハニカム構造体１のアイソスタティック強度を全体的にバランスよく、効果的に向上させることができる。
また、強度強化領域５は、径方向断面において、外周壁４に内接する多角形を呈するように配置されている。そのため、強度強化領域５は、外周壁４全体に対して梁としての効果を発揮することができる。そのため、六角セルハニカム構造体１のアイソスタティック強度を全体的にバランスよく、充分に向上させることができる。
【００４２】
このように、本例の六角セルハニカム構造体１は、排ガス浄化性能を維持しながら、アイソスタティック強度の向上を図ることができる。
【００４３】
（実施例２）
本例は、実施例１の六角セルハニカム構造体１において、強化セル壁２２の構成を変更した例である。図６を用いて説明する。
【００４４】
本例では、図６に示すごとく、六角形状の各セル３は、セル壁２がなす６つの内角部２３を有している。また、強化セル壁２２のみが合流する強化交点２４１の各交点を囲む３つの内角部２３には、略円弧状を呈するＲ形状のＲ角部２３１が設けられている。
すなわち、強化セル壁２２に囲まれて形成された１つの六角形状のセル３に着目して見た場合、６つの内角部２３のうち、強化セル壁２２のみが合流する強化交点２４１に形成された内角部２３は４つ存在し、この４つの内角部２３にＲ角部２３１が設けられている。また、１つの強化交点２４１に着目した場合、上記のごとく、その交点を隣接する３つのセル３の３つの内角部２３が囲んでいるが、その３つの内角部２３全てにＲ角部２３１が設けられている。
なお、本例の基本セル壁２１の厚みａは９０μｍ、強化セル壁２２の厚みｂは１１７μｍである。また、Ｒ角部２３１の曲率半径は、０．２５ｍｍである。
その他は、実施例１と同様の構成である。
【００４５】
この場合には、各強化交点２４１を囲む３つの内角部２３にＲ角部２３１を設けたことにより、強化セル壁２２の強度を向上させることができる。それ故に、強化セル壁２２を連ねて構成される強度強化領域５は、基本セル壁２１が存在する領域に比べて、強度を充分かつ確実に向上させることができる。
その他は、実施例１と同様の作用効果を有する。
【００４６】
（実施例３）
本例は、実施例２の六角セルハニカム構造体１において、強化セル壁２２及び強度強化領域５の強度をさらに向上させる例である。図７を用いて説明する。
本例では、図７に示すごとく、強化セル壁２２のみが合流する強化交点２４１の各交点を囲む３つの内角部２３に加えて、強化セル壁２２と基本セル壁２１とが合流する境界交点２４２の各交点を囲む３つの内角部２３にも、Ｒ角部２３１が形成されている。
すなわち、強化セル壁２２に囲まれて形成された１つの六角形状のセル３に着目して見た場合、６つの内角部２３のうち、強化セル壁２２のみが合流する強化交点２４１に形成された４つの内角部２３にＲ角部２３１が設けられており、さらに強化セル壁２２と基本セル壁２１とが合流する境界交点２４２に形成された内角部２３は２つ存在し、この２つの内角部２３にもＲ角部２３１が設けられている。つまり、６つの内角部２３全てにＲ角部２３１が設けられている。
その他は、実施例２と同様の構成である。
【００４７】
この場合には、各強化交点２４１を囲む３つの内角部２３に加えて、各境界交点２４２を囲む３つの内角部２３にもＲ角部２３１を設けたことにより、強化セル壁２２の強度をさらに向上させることができる。それ故に、強化セル壁２２を連ねて構成される強度強化領域５は、基本セル壁２１が存在する領域に比べて、強度をより一層向上させることができる。
その他は、実施例２と同様の作用効果を有する。
【００４８】
（実施例４）
本例は、実施例１の六角セルハニカム構造体１において、強度強化領域５の配設形状を変更した例である。図８〜図１２を用いて説明する。
【００４９】
図８及び図９は、強度強化領域５が六角セルハニカム構造体１の径方向断面の中心１１を通るように配置されている例である。二本の強度強化領域５は、中心１１で直交するように配置されている。
その他にも、図１０では、強度強化領域５は、外周壁４に内接する二つの三角形を呈するように配置されている。そして、二つの三角形は、径方向断面の中心１１を軸にして、傾きを１８０°ずらして配置されている。
【００５０】
また、図１１では、強度強化領域５は、外周壁４に内接する二つの六角形を呈するように配置されている。そして、二つの六角形は、径方向断面の中心１１を軸にして、傾きを３０°ずらして配置されている。
また、図１２では、強度強化領域５は、四角形格子状を呈するように配置されている。そして、一部の強度強化領域５は、外周壁４に内接する四角形を呈するように配置されている。
なお、本例の強度強化領域５は、径方向断面の中心１１に対して、点対称に設けられている。
【００５１】
いずれの場合にも、強度強化領域５は、外周壁４に対して梁としての役割を果たし、六角セルハニカム構造体１のアイソスタティック強度を向上させる効果を充分に発揮することができる。
その他は、実施例１と同様の作用効果を有する。
【００５２】
なお、本例の六角セルハニカム構造体１は、強度強化領域５の配設形状の一例を示したものである。そのため、本発明の六角セルハニカム構造体は、これらに限定されるものではなく、種々様々な配設形状を採用することができる。
【図面の簡単な説明】
【００５３】
【図１】実施例１における、六角セルハニカム構造体の構成を示す説明図。
【図２】実施例１における、基本セル壁及び強化セル壁を示す説明図。
【図３】実施例１における、六角セルハニカム構造体の径方向断面の一部を示す説明図。
【図４】実施例１における、強度強化領域の配設形状を示す説明図。
【図５】実施例１における、アイソスタティック強度の測定結果を示す説明図。
【図６】実施例２における、基本セル壁及び強化セル壁を示す説明図。
【図７】実施例３における、基本セル壁及び強化セル壁を示す説明図。
【図８】実施例４における、六角セルハニカム構造体の径方向断面の一部であり、強度強化領域の配設形状の例を示す説明図。
【図９】実施例４における、強度強化領域の配設形状の例を示す説明図。
【図１０】実施例４における、強度強化領域の配設形状の例を示す説明図。
【図１１】実施例４における、強度強化領域の配設形状の例を示す説明図。
【図１２】実施例４における、強度強化領域の配設形状の例を示す説明図。
【符号の説明】
【００５４】
１  六角セルハニカム構造体
２  セル壁
２１  基本セル壁
２２  強化セル壁
３  セル
４  外周壁
５  強度強化領域
【図１】
2007275873.tif 000003
【図２】
2007275873.tif 000004
【図３】
2007275873.tif 000005
【図４】
2007275873.tif 000006
【図５】
2007275873.tif 000007
【図６】
2007275873.tif 000008
【図７】
2007275873.tif 000009
【図８】
2007275873.tif 000010
【図９】
2007275873.tif 000011
【図１０】
2007275873.tif 000012
【図１１】
2007275873.tif 000013
【図１２】
2007275873.tif 000014